Dispositif flexoélectrique (1) comprenant une couche électromécanique active (4) constituée d'un matériau semi-conducteur inséré entre deux électrodes métalliques (2a, 2b) capable de générer une tension entre les deux électrodes (2a, 2b) lorsqu'il est plié, caractérisé en ce que la couche électromécanique active (4) est une couche d’épaisseur comprise entre 10 et 160 micromètres, le matériau semi-conducteur (40) étant à base d’un mélange de polymères contenant un polymère conducteur conjugué et un polymère chargé de façon opposée par comparaison audit polymère conducteur conjugué, au moins une des deux électrodes (2a, 2b) étant directement liée à la couche électromécanique active (4), les deux électrodes (2a, 2b) étant flexibles et moins épaisses que la couche électromécanique active (4) au sein d’une structure multicouche du dispositif flexoélectrique (1). Dispositif selon la revendication 1, dans lequel le matériau semi-conducteur (40) constitue une couche centrale de la structure du dispositif qui est une structure dépourvue de substrat métallique ou minéral, seules les électrodes (2a, 2b) ayant une composition métallique dans ladite structure, la couche électromécanique active (4) ayant une épaisseur supérieure à 9 micromètres et inférieure ou égale à 50 micromètres. Dispositif selon la revendication 1 ou 2, dans lequel le mélange de polymères est le mélange PEDOT :PSS, de préférence incluant aussi un polyol ajouté en tant qu’additif à moins de 1% en poids du mélange. Dispositif selon la revendication 3, dans lequel le polyol est du xylitol, ajouté dans une proportion comprise entre 0,2 et 0,6% en poids dudit mélange. Dispositif selon l'une quelconque des revendications précédentes, dans lequel la couche électromagnétique active (4) présente une surface extérieure plane partiellement recouverte par une des deux électrodes (2a, 2b), et dans lequel la structure multicouche du dispositif flexoélectrique (1) est enveloppée de manière imperméable par un ensemble extérieur de protection (7), de sorte que les deux électrodes (2a, 2b) forment respectivement : - une électrode inférieure recouverte d'une partie de film inférieure (7a) de l’ensemble extérieur de protection (7) ; et - une électrode supérieure recouverte d'une partie de film supérieure (7b) de l’ensemble extérieur de protection (7). Dispositif selon l’une quelconque des revendications précédentes, dans lequel chacune des deux électrodes (2a, 2b) est : - directement formée sur la couche électromécanique active (4), l’une sur une première surface et l’autre sur une deuxième surface opposée de la couche électromécanique active (4), - de préférence déposée par une technique de pulvérisation. Capteur (C) de courbure sous forme de bandeau imperméable à l’eau, pour la détermination d’un paramètre représentatif d’une courbure d’une surface d’objet, le capteur (C) comprenant : - le dispositif flexoélectrique (1) selon l’une quelconque des revendications 1 à 6 ; et - deux extrémités (E1, E2) opposées formées sélectivement par un matériau qui recouvre, entre les deux extrémités, la couche électromécanique active (4) et, de préférence aussi les deux électrodes (2a, 2b), du dispositif (1) ; dans lequel le bandeau, qui s’étend entre les deux extrémités (E1, E2), est pliable au moins à 80° d’écartement par rapport à l’angle plat, de préférence au moins 120° d’écartement, dans une région (8) intermédiaire du bandeau entre les deux extrémités (E1, E2), le bandeau ayant une épaisseur inférieure ou égale 150 µm. Capteur de courbure selon la revendication 7, dans lequel les deux électrodes (2a, 2b) sont connectables à un circuit de conditionnement, par exemple pourvu d’un oscilloscope et d’un amplificateur de courant, tandis que la couche électromécanique active (4), qui inclut le mélange PEDOT :PSS avec un ratio supérieur ou égale à 1 :7 pour la répartition molaire entre ces deux polymères, est apte à présenter un coefficient de réponse flexoélectrique supérieur à 1000 pC.m -1 . Procédé de fabrication d’un dispositif (1) de mesure directe de courbure par effet flexoélectrique, le procédé comprenant les étapes consistant essentiellement à : - mélanger (51) sous forme fluide deux polymères avec un additif, tel qu’un polyol, représentant moins de 1% en poids du mélange obtenu, de manière à former une solution homogène apte à se plastifier, l’un des polymères étant un polymère conjugué en étant électriquement conducteur ; - déposer (52) sous forme liquide la solution homogène sur un substrat (S) préférentiellement rigide en répartissant le dépôt sur le substrat (S), tel qu’une plaque de PTFE, afin de former une couche allongée d’un matériau semi-conducteur (40) qui est à base dudit mélange avec ledit polymère conjugué ; - après un séchage de la couche du matériau semi-conducteur (40) qui est dans un état solide et flexible, avec une épaisseur comprise entre 10 et 160 micromètres, déposer en deux étapes une première électrode (2a) sous forme de couche flexible puis une deuxième électrode (2b) sous forme de couche flexible, afin d’obtenir une structure d’un dispositif flexoélectrique (1) dont la couche la plus épaisse est formée par la couche du matériau semi-conducteur (40), sachant que ledit substrat (S) a été séparée du matériau semi-conducteur (40) au moins avant le dépôt de la deuxième électrode (2b), ladite couche allongée formant la couche électromécanique active (4) du dispositif (1) ; - après ou avant une liaison de fils conducteurs (5a, 5b) reliant respectivement la première électrode (2a) et la deuxième électrode (2b) afin de rendre détectable une tension qui est une tension générée par le matériau semi-conducteur (40) entre les deux électrodes (2a, 2b) en réponse à un pliage de celui-ci, protéger ladite structure par un ensemble de protection (7) qui isole, de façon imperméable à l’eau, le matériau semi-conducteur (40) de l’extérieur du dispositif flexoélectrique (1). Procédé de fabrication selon la revendication 9, dans lequel les deux polymères sont le poly(3,4-éthylènedioxythiophène) et le poly(styrène sulfonate) de sodium, de sorte que le matériau semi-conducteur (40) est un matériau composite à base de PEDOT :PSS, dans lequel le dépôt (52) sous forme liquide pour obtenir la couche allongée du matériau semi-conducteur (40) est réalisée de façon à obtenir une composition homogène du matériau semi-conducteur (40) avec une épaisseur (e40) sensiblement constante, qui est au moins 200 fois supérieure à l’épaisseur (e2) de l’une quelconque des électrodes (2a, 2b) qui sont métalliques, et dans lequel le dépôt en deux étapes de la première électrode (2a) et de la deuxième électrode (2b) s’effectue directement sur le matériau semi-conducteur (40), sur deux faces opposées de la couche électromécanique active (4).